"A2-シアノアクリレート100重量部に対してB重量平均分子量が30~80万であるポリメタクリル酸エステルおよび/またはポリアクリル酸エステルの共重合体を1~10重量部、C多価アルコール類、ポリアルキレンオキサイド誘導体、カリックスアレン化合物、クラウンエーテル類から選ばれる群のうち少なくとも1種を0.005~1重量部、及びD以下式11式中R1はメチル基またはエチル基、n=2~3、m=0~3の整数を表す。で表される化合物を0.005~0.2重量部含むことを特徴とする2―シアノアクリレート系接着剤組成物であって、前記接着剤組成物の25°Cにおける粘度が30~300mPasであることを特徴とする2-シアノアクリレート系接着剤組成物。請求項1記載の2-シアノアクリレート系接着剤組成物を用いて、表面温度が100~250°Cの被着体を接着することを特徴とする高温被着体の接着方法。本発明の目的は、従来の2-シアノアクリレート系接着剤が有しているこれらの問題点、すなわち高温状態の被着体においても満足な接着性能を有する2-シアノアクリレート系接着剤組成物を提供することにある。本発明者らは、上記課題に鑑み、2-シアノアクリレートに対して特定の添加剤を特定の割合で添加し、さらに接着剤組成物の粘度を一定の値に調製することで本発明を完成させた。すなわち本発明は、下記1~2を提供するものである。1A2-シアノアクリレート100重量部に対してB重量平均分子量が30~80万であるポリメタクリル酸エステルおよび/またはポリアクリル酸エステルの共重合体を1~10重量部、C多価アルコール類、ポリアルキレンオキサイド誘導体、カリックスアレン化合物、クラウンエーテル類から選ばれる群のうち少なくとも1種を0.005~1重量部、及びD以下式1式中R1はメチル基またはエチル基、n=2~3、m=0~3の整数を表す。で表される化合物を0.005~0.2重量部含むことを特徴とする2―シアノアクリレート系接着剤組成物であって、前記接着剤組成物の25°Cにおける粘度が30~300mPasであることを特徴とする2-シアノアクリレート系接着剤組成物。2上記の2-シアノアクリレート系接着剤組成物を用いて、表面温度が100~250°Cの被着体を接着することを特徴とする高温被着体の接着方法。本発明は、2-シアノアクリレートに対して特定の添加剤を特定の割合で添加し、さらに接着剤組成物の粘度を一定の値に調製することにより、高温状態の被着体においても満足な接着性能を有する2-シアノアクリレート系接着剤組成物を提供するものである。以下、本発明を詳細に説明する。本発明におけるA2-シアノアクリレートは、式2で示される2-シアノアクリレートが好適に用いられる。式中Rは炭素数1~16の置換基を有していてもよい飽和または不飽和の脂肪族もしくは脂環族基又は芳香族基を示す。本発明におけるA2-シアノアクリレ-トの具体例としては、例えば、2-シアノアクリル酸のメチル、エチル、n-プロピル、イソプロピル、n-ブチル、イソブチル、sec-ブチル、オクチル、ネオペンチル、シクロヘキシル、エチルヘキシル、ドデシル、アリル、メトキシエチル、エトキシエチル、メトキシプロピル、ベンジル、フェニル、クロロエチル、テトラヒドロフルフリル等のエステル類が挙げられる。また、これらの2-シアノアクリレートは1種又は2種以上を混合して使用することができる。これらのうち、最も好適なものは、エチル-2-シアノアクリレートである。本発明におけるB重量平均分子量が30~80万であるポリメタクリル酸エステルおよび/またはポリアクリル酸エステルとしては、メタクリル酸エステルとしては、具体的には、メタクリル酸メチル、メタクリル酸エチル、メタクリル酸-n-プロピル、メタクリル酸-iso-プロピル、メタクリル酸-n-ブチル、メタクリル酸-iso-ブチル、メタクリル酸-n-ヘキシル、メタクリル酸-n-ヘプチル、メタクリル酸-n-オクチル、メタクリル酸-2-エチルヘキシル、メタクリル酸ノニル、メタクリル酸メトキシエチル、メタクリル酸メトキシプロピル、メタクリル酸エトキシエチル、メタクリル酸エトキシプロピル、メタクリル酸ヒドロキシエチル、メタクリル酸ヒドロキシプロピル、メタクリル酸ヒドロキシブチル、メタクリル酸アリル、メタクリル酸テトラヒドロフリフリル等が挙げられ、アクリル酸エステルとしては、具体的には、アクリル酸メチル、アクリル酸エチル、アクリル酸-n-プロピル、アクリル酸-iso-プロピル、アクリル酸-n-ブチル、アクリル酸-iso-ブチル、アクリル酸-n-ヘキシル、アクリル酸-n-ヘプチル、アクリル酸-n-オクチル、アクリル酸-2-エチルヘキシル、アクリル酸ノニル、アクリル酸メトキシエチル、アクリル酸メトキシプロピル、アクリル酸エトキシエチル、アクリル酸エトキシプロピル、アクリル酸ヒドロキシエチル、アクリル酸ヒドロキシプロピル、アクリル酸ヒドロキシブチルアクリル酸アリル、アクリル酸テトラヒドロフリフリル等が挙げられ、前記モノマーからなる重合体としては、ポリメタクリル酸メチル、ポリメタクリル酸エチル、ポリメタクリル酸プロピル、ポリメタクリル酸ブチル等の前記モノマーの単独重合体や前記モノマーの中の構造の異なる少なくとも2種からなるコポリマー、ターポリマー、テトラマー等の共重合体が挙げられる。また、これらのコポリマー、ターポリマー、テトラマー等の共重合体同士を2種以上混合したものでもよい。これらの中でも、本発明の効果を発現するためにはメタクリル酸メチル、アクリル酸メチルが好ましい。前記アクリル樹脂は本発明の接着剤組成物の粘度を調整するために添加され、添加量は添加するアクリル樹脂によって異なるが、通常1~10重量部添加される。1重量部より少ない場合、十分な増粘効果が得られず、高温被着材に対して揮発しやすくなり、10重量部より多い場合、粘度が高くなりすぎて硬化速度が遅くなる。前記アクリル樹脂の重量平均分子量は30~80万のものを使用する。重量平均分子量が30万未満では配合量が増える為硬化速度が遅くなり、80万を超えると接着剤組成物が糸曳きしやすくなり、作業性が悪くなり好ましくない。本発明における2-シアノアクリレート系接着剤組成物は、25°Cにおける粘度範囲が30~300mPasであり、好ましくは50~200mPasである。粘度が30mPas未満では高温被着体に塗布した際に接着剤組成物が揮発しやすくなり、300mPasを超えると接着剤組成物の硬化速度が遅くなり好ましくない。本発明における化合物群Cとしては、多価アルコール類、ポリアルキレンオキサイド誘導体、カリックスアレン化合物、クラウンエーテル類が挙げられる。化合物群Cのうち、多価アルコール類として具体的には、例えば、エチレングリコール、プロピレングリコール、テトラメチレングリコール、ヘキサメチレングリコール、オクタメチレングリコール、ポリブタジエンジオール、クロルプロピレングリコール、3-メチルペンタンジオール、2,2-ジエチルプロパンジオール、2-エチル-1,4-ブタンジオール、グリセリン、トリメチロールメタン、トリメチロールエタン、トリメチロールプロパン、1,2,6-ヘキサントリオール、2,5-ヘキサンジオールなどが挙げられ、これらの誘導体としては、そのアルキル、アルケニル、アリール、及びアラルキルエーテル、又はエステル、具体的には例えば、メチルセロソルブ、エチルセロソルブ、エチレングリコール-n-ブチルエーテル、エチレングリコールフェニルエーテル、エチレングリコールベンジルエーテル、プロピレングリコールメチルエーテル、テトラメチレングリコールプロピルエーテル、エチレングリコールジエチルエーテル、エチレングリコール酢酸エステル、エチレングリコールモノラウレート、エチレングリコールモノステアレート、エチレングリコールジステアレート、エチルセロソルブステアレート、グリセリンモノラウレート、グリセリンモノステアレート、ソルビタンモノラウレート、セロソルブアクリレート、セロソルブメタクリレート、セロソルブクロトネートなどが挙げられるが、これらに限定されるものではない。化合物群Cのうち、ポリアルキレンオキサイド誘導体としては、式3式中、X4およびX5は、それぞれ独立に水素原子、ハロゲン原子、水酸基、置換若しくは非置換のアルキル、アルケニル、アリール又はアラルキル基を示す。pは1以上の整数、qは2以上の整数を示し、末端は環形成されていてもよい。なる繰り返し単位を有する化合物から選ばれた1種以上が挙げられる。ポリアルキレンオキサイド誘導体の具体的な例としては次の化合物が挙げられるが、これらに限定されるものではない。ホルムアルデヒド縮合体、アセトアルデヒド縮合体、トリオキサン重合体、ポリアルキレングリコール例えばジエチレングリコール、トリエチレングリコール、テトラエチレングリコール、ポリエチレングリコール400、1000等、ジプロピレングリコール、ポリプロピレングリコール、ポリテトラメチレンオキシド、ポリ3,3-ビスクロロメチルブチレンオキシド、ポリ1,3-ジオキソラン、エチレンオキシド-プロピレンオキシドブロックポリマーなど。ポリアルキレングリコールモノエーテル例えば、メチルカルビトール、カルビトール、ジエチレングリコール-n-ブチルエーテル、ジエチレングリコールフェニルエーテル、ジエチレングリコールベンジルエーテル、ジプロピレングリコールエチルエーテル、トリプロピレングリコールメチルエーテル、ポリエチレングリコールメチルエーテル、ポリエチレングリコールプロピルエーテル、ポリエチレングリコールラウリルエーテル、ポリエチレングリコールステアリルエーテル、ポリオキシエチレンノニルフェニルエーテル、ポリエチレングリコールアリルエーテルなど。、ポリアルキレングリコールジエーテル例えば、ジエチレングリコールジエチルエーテル、ジエチレングリコールジ-n-ブチルエーテル、トリエチレングリコールジメチルエーテル、テトラエチレングリコールジステアリルエーテル、ポリエチレングリコールジメチルエーテルなど。、ポリアルキレングリコールモノエステル例えば、ジエチレングリコールモノプロピオネート、テトラエチレングリコールモノアセテート、トリプロピレングリコールモノ-n-ブチレート、ポリエチレングリコールモノアセテート、ポリエチレングリコールモノプロピオネート、ポリエチレングリコールラウレート、ポリエチレングリコールセバケート、ポリエチレングリコールステアレート、ポリエチレングリコールオレエート、ポリオキシエチレンソルビタンモノラウレート、ジエチレングリコールアクリレート、ジエチレングリコールメタクリレート、ジエチレングリコールクロトネートなど。、ポリアルキレングリコールジエステル例えば、ジエチレングリコールジアセテート、ジエチレングリコールジプロピオネート、ジエチレングリコールジアクリレート、ジエチレングリコールジステアレート、ジエチレングリコールジメタクリレート、テトラエチレングリコールジクロトネート、ポリエチレングリコールジアセテート、ポリエチレングリコールジ-n-ブチレート、ポリエチレングリコールジウラレート、ポリエチレングリコールジアクリレート、ポリエチレングリコールジメタクリレート、ポリエチレングリコールジクロトネート、ポリエチレングリコールジ-2-シアノアクリレート、ポリエチレングリコールステアリル-メタクリレート、ポリエチレングリコールラウリル-アクリレートなど。、ポリアルキレングリコールモノエーテルモノエステル例えば、メチルカルビトール、カルビトール、ジエチレングリコールモノエチルエーテル、ジエチレングリコールモノメチルエーテル、ポリエチレングリコールモノメチルエーテル、ポリエチレングリコールモノエチルエーテル、テトラオキシエチレングリコールモノメチルエーテル、ポリオキシエチレングリコールモノラウリルエーテル、ポリオキシエチレングリコールモノノニルフェニルエーテル等のグリコールモノエーテル化合物のアクリレート、メタクリレート、クロトネート、又は2-シアノアクリレートなど。、その他ビスフェノールA-ポリアルキレンオキシド付加物、トリメチロールプロパン-ポリアルキレンオキシド付加物、グリセリン-ポリアルキレンオキシド付加物、アジピン酸-ポリアルキレンオキシド付加物、トリメット酸-ポリアルキレンオキシド付加物などが挙げられる。化合物群Cのうち、クラウンエーテル類として具体的には、例えば、18-クラウン-6-エーテル、15-クラウン-5-エーテル、ジチオ-15-クラウンエーテル、ジベンゾ-18-クラウン-6-エーテル、ジシクロヘキシル-18-クラウン-6-エーテル、1,2-ナフト-15-クラウン-5-エーテル、1,2-メチルベンゾ-18-クラウン-6-エーテルなども使用することができ、これらの添加剤は1種又は2種以上を使用してもよい。化合物群Cのうち、カリックスアレン化合物としては、従来公知のカリックスアレン化合物を用いることができ、具体的には式4で示されるカリックスアレン化合物があげられる。式中、R4は水素原子、更に置換されていてもよいアルキル基および置換されていてもよいアルコキシ基であり、R5は水素原子又は置換されていてもよいアルキル基である。また、yは4,6又は8である。このようなカリックスアレン化合物としては、具体的には、511,17,23,29,35-ヘキサ-tert-ブチル-37,38,39,40,41,42-ヘキサヒドロオキシカリックス6アレン、37,38,39,40,41,42-ヘキサヒドロオキシカリックス6アレン、或いは例えば特開昭60-179482号公報に記載されている37,38,39,40,41,42-ヘキサ-2-エトキシ-2-オキソエトキシ-カリックス6アレン、25,26,27,28-テトラ-2-エトキシ-2-オキソエトキシ-カリックス4アレン等が好ましく用いられる。以上列挙した化合物群Cは、必要に応じ2種類以上混合して使用することが出来る、また、これらの中でも、本発明の効果を発現するためにはポリエチレングリコールメタクリレート、18-クラウン-6-エーテル、15-クラウン-5-エーテルが好ましい。本発明における化合物群Cの使用量は2-シアノアクリレート100重量部に対して0005~1重量部であり、好ましくは0.01~0.5重量部である。使用量が0.005重量部未満の場合、十分な硬化速度が得られず、1重量部より多く使用すると保存安定性が低下する傾向がある。本発明で用いられるD式1式中R1はメチル基またはエチル基、n=2~3、m=0~3の整数を表す。で表される化合物としては、具体的には、ピロガロール、1,2,4-トリヒドロキシベンゼン、1,2,5-トリヒドロキシベンゼン、5-メチルピロガロール、5-エチルピロガロールが挙げられる。これらの中でもピロガロールが好ましい。これらは必要により1種または2種以上の混合物として用いられる。本発明におけるD化学式1で表される化合物の使用量は、2-シアノアクリレート100重量部に対して0.005~0.2重量部であり、好ましくは0.01~0.1である。添加量が0.005重量部より少ないと速硬化性および十分な接着強度が得られず、0.2重量部より多いとシアノアクリレート組成物の安定性が低下する傾向がある。また、本発明のエチル-2-シアノアクリレート接着剤組成物には、従来、エチル-2-シアノアクリレート接着剤に添加して用いられている安定剤例えば、二酸化イオウ、メタンスルホン酸、p-トルエンスルホン酸、三弗化ホウ素ジエチルエーテル、HBF4、トリアルキルボレート等のアニオン重合禁止剤や、ハイドロキノン、ハイドロキノンモノメチルエーテル、t-ブチルカテコール等のラジカル重合禁止剤等、可塑剤フタル酸ジメチル、フタル酸ジエチル、フタル酸ジイソデシル、アセチルクエン酸トリブチル等、着色剤、香料、溶剤、強度向上剤、脂肪族多価カルボン酸、芳香族多価カルボン酸等、目的に応じ、2-シアノアクリレートモノマーの硬化速度及び安定性を阻害しない範囲で適宜、添加配合して使用することができる。以下、実施例により本発明を更に詳しく説明する。試験方法ポリメタクリル酸エステルおよび/またはポリアクリル酸エステルの共重合体の重量平均分子量測定方法ポリメタクリル酸エステルおよび/またはポリアクリル酸エステルの共重合体の重量平均分子量は以下の方法により測定した。測定法:ゲルパーミエーションクロマトグラフィーGPCGPC装置:東ソー社製、型式HLC-8220カラム:東ソー社製TSKgelSuperHZ-4000、TSKgelSuperHZ-2500、TSKgelSuperHZ-10003本連結移動相:テトラヒドロフラン測定温度:40°Cなお、分子量の値は上記条件で分析したもののポリスチレン換算値である。[粘度の測定法]JISK-6833-6.3粘度測定法に準ずる方法により測定した。単位揮発の有無の確認方法200°Cオーブン中でEPDM試験片2×25×50mmを1時間加熱し、取り出した直後の試験片上に接着剤を1滴塗布して揮発の有無を目視にて確認した。接着剤が揮発しない○、接着剤が揮発する×セットタイムの測定方法200°Cオーブン中でEPDM試験片2×25×50mmを1時間加熱し、取り出した直後の試験片同士を接着剤で貼り合わせた時に位置ずれしなくなるまでの時間を測定した。セットタイム1秒以下○、セットタイム2秒以下△、セットタイム3秒以上×[引張剪断接着強さの測定法]200°Cオーブン中でEPDM試験片2×25×50mmを1時間加熱し、取り出した直後の試験片同士を接着剤で貼り合わせ、常温で24時間養生した後に引張剪断接着強さを測定した。引張速度:200mm/min実施例1~7、比較例1~7A2―エチルシアノアクリレート100重量部に対して、表に示すB、C、Dの成分を添加して2-シアノアクリレート接着剤組成物を調製し、粘度測定、揮発の有無の確認、セットタイム測定、引張剪断接着強さの測定を行った。:材料破断:材料破断―:測定不可"